FR 2825764 A1 20021213 FR 0107414 A 20010607 réalisés en métal ou en matériau thermoplastique. DESCRIPTION La présente invention concerne un palier lisse muni d'un s revêtement de frottement ainsi que le procédé de réalisation dudit revêtement. Des paliers lisses à hautes performances sont nécessaires dans divers domaines et notamment dans les réducteurs de lo turboréacteur à haut taux de dilution. La recherche de hautes performances a conduit à proposer diverses améliorations aux paliers lisses. Ainsi, US 3 644 105 décrit un palier comportant un revêtement composite de cuivre et de bisulfure de molybdène obtenu par co-déposition électrolytique. Une couche superficielle constituée d'un alliage à base de plomb contenant de l'étain et du cuivre complète le revêtement. Les solutions connues antérieures ne donnent pas toutefois entière satisfaction et notamment dans les applications notées ci-dessus le besoin subsiste de mettre au point des paliers lisses permettant de bonnes conditions de fonctionnement et une bonne tenue en service dans les conditions sévères d'utilisation correspondantes. Ces conditions comportent notamment une résistance à de très fortes pressions, un fonctionnement à des vitesses linéaires importantes, une résistance à des températures élevées et les paliers lisses doivent également être capables de fonctionner avec une lubrification par une huile à faible viscosité et pendant de courtes périodes sans huile. Ces résultats sont obtenus de manière satisfaisante selon l' invention par un palier lisse à hautes performances muni d'un revêtement de frottement caractérisé en ce que le revêtement comporte une couche de bronze obtenue par frittage et dont les pores sont remplis d'une pâte fluoroplastique chargée de bisulfure de molybdène Ledit revêtement de frottement est obtenu de manière remarquable conforme à l' invention grâce à un procédé caractérisé en ce qu'il comporte les étapes suivantes: (a) frittage d'une couche de poudre de bronze sur un support métallique sous une atmosphère réductrice au moyen d'un outillage comportant un revêtement anti-adhésif et résistant à l'usure; 0 (b) nettoyage ionique sous vide pour l' activation de la surface de la couche de bronse frittée sans augnentation de la rugosité de la couche; (c) application d'une couche de pâte fluoroplastique du type PTFE chargée de bisulfure de molybdène sur la surface en bronze frittée et mise en place du support revêtu de la couche de bronze frittée dans une filière; (d) passage de la pièce constituée du support métallique revêtu dans la filière avec adjonction d'un revêtement anti-adhésif et résistant à l'usure de manière à obtenir la compression de la pâte appliquée à l'étape (c) dans les pores de la couche de bronze frittée; 2s (e) séchage de la pâte; (f) second passage de la pièce dans la filière avec adjonction d'un revêtement anti-adhésif et résistant à l'usure; (g) frittage de la pâte dans des conditions déterminées de durée et température suivi d'une immersion dans l'eau; (h) passage final de la pièce de palier pour mise aux 3s dimensions finales dans une filière munie d'un revêtement anti- adhésif. Des conditions particulières de réalisation et des paramètres avantageux sont également déterminés. D'autres caractéristiques et avantages de l' invention seront s mieux compris à la lecture de la description qui va suivre d'un exemple de réalisation de l' invention, en référence aux dessins annexés sur lesquels: - la figure 1 représente selon une vue en coupe longitudinale le support métallique du palier lisse conforme à l' invention lors d'une étape de sa réalisation; - la figure 2 représente selon une vue en coupe longitudinale le support métallique du palier lisse conforme à l' invention lors d'une autre étape de sa réalisation. Un palier lisse notamment destiné à des applications aéronautiques telles que dans les réducteurs de turboréacteur à haut taux de dilution comporte de manière classique un support métallique schématiquement représenté en 1 sur la figure 1. Le procédé de réalisation d'un revêtement de frottement sur un palier lisse conforme à l' invention comporte une étape préalable: 2s (al) dépôt électrolytique d'une couche 2 de cuivre sur le support métallique 1, suivi d'un étamage. Comme représenté sur la figure 1, le support métallique 1 ainsi revêtu est ensuite placé dans un conteneur 3, en ménageant autour du support 1 un réceptacle o est placée de la poudre de bronze pour la réalisation de l'étape (a) du procédé conforme à l' invention: (a) frittage d'une couche 4 de poudre de bronze sur le 3s support métallique 1, dans des conditions connues en soi de température et d'atmosphère réductrice et en utilisant un outillage comportant un revêtement anti-adhésif et résistant à l'usure. L'étape (b) suivante dudit procédé consiste en un nettoyage ionique sous vide de manière à obtenir une activation de la couche de bronze frittée. S A l'étape (c), on applique sur toute la surface de bronze frittée une couche denviron lmm dépaisseur de pâte fluoroplastique du type PTFE polyLétrafluoroéthylène chargée de bisulfure de molybdène et le support 1 revêtu de la couche 4 de bronze frittée est ensuite mis en place dans une filière 5, telle que schématiquement représentée sur la figure 2; ensuite à l'étape (d), la pièce 1 constituée du support métallique revêtu est passée à travers la filière 5 avec adjonction d'un revêtement antiadhésif et résistant à l'usure, de manière à obtenir la compression de la pâte 1S appliquée à l'étape (c) dans les pores de la couche de brouze frittée. Le revêtement utilisé peut notamment être à base de nitrure de titane ou un revêtement à propriétés équivalentes tel qu'à base de nitrure de zirconium, de chrome ou éventuellement dialuminium. Ce revêtement évite le frittage du bronze sur l'outillage et évite les inconvénients d'autres produits précédemment connus tels que le graphite qui entraîne une contamination du bronze et détériore l'adhérence du bronze sur le matériau métallique du support. Le même revêtement est utilisé également à l'étape (a) lors du frittage pour les 2s mêmes raisons. A l'étape (e) suivante, on procède à un séchage de la pâte, qui peut par exemple être réalisé à 90 C pendant deux heures. A l'étape (f) une mise en forme de la pièce 1 de palier est obtenue par un second passage dans la filière avec adjonction du revêtement anti- adhésif et anti-usure tel que défini précédemment. On procède ensuite à l'étape (g) au frittage de la pâte dans des conditions déterminées telles que à 375 C pendant 40 minutes et la pièce est ensuite immergée dans l'eau. Enfin, à l'étape finale (h) la pièce 1 de palier est passée dans la filière toujours munie du revêtement anti-adhéaif pour une mise aux dimensions finales. Aucune reprise d'usinage du palier lisse ainsi obtenu n'est nécessaire. Les qualités d'adhérence sur le support et les qualités d' anti-friction du revêtement conforme à l' invention ainsi obtenu permettent au palier lisse de satisfaire les hautes performances exigées par son fonctionnement. Notamment, le palier lisse obtenu résiste à de très fortes pressions pouvant dépasser 50 MPa dans le film d'huile. Il peut fonctionner à des vitesses linéaires importantes et à des 0 températures jusqu'à 120 C. Il accepte de l'huile à faible viscosité, jusqu'à 5x10-6 m2/s à 100 C et le palier est capable de fonctionner sans huile pendant de courtes périodes, à charges réduites. REVENDICATIONS 1. Palier lisse à hautes performances muni d'un revêtement de frottement caractérisé en ce que le revêtement comporte une couche de bronze (4) obtenue par frittage et dont les pores sont remplies d'une pâte fluoroplastique chargée de bisulfure de molybdène. 2. Palier lisse selon la revendication 1 caractérisé en ce que le revêtement comporte une sous-couche (2) de cuivre électrolytique revêtue d'étain, appliquée sur un support métallique. 3. Procédé de réalisation d'un revêtement de frottement sur un palier lisse à hautes performances caractérisé en ce qu'il comporte les étapes suivantes: (a) frittage d'une couche de poudre de bronze sur un support métallique sous une atmosphère réductrice au moyen d'un outillage comportant un revêtement anti-adhésif et résistant à l'usure; (b) nettoyage ionique sous vide pour l' activation de la surface de la couche de bronze frittée sans augmentation de la rugosité de la couche; (c) application d'une couche de pâte fluoroplastique du type PTFE chargée de bisulfure de molybdène sur la surface en bronze frittée et mise en place du support revêtu de la couche de bronze frittée dans une filière; (d) passage de la pièce constituée du support métallique revêtu dans une filière avec adjonction d'un revêtement anti-adhéaif et résistant à l'usure de manière à obtenir la compression de la pâte appliquée à l'étape (c) dans les pores de la couche de bronze frittée (e) séchage de la pâte; (f) second passage de la pièce dans la filière avec adjonction d'un revêtement anti-adhésif et résistant à l'usure; (g) frittage de la pâte dans des conditions déterminées de s durée et température suivi d'une immersion dans l'eau; (h) passage final de la pièce de palier pour mise aux dimensions finales dans une filière munie d'un revêtement antiadhésif. 4. Procédé de réalisation d'un revêtement de frottement sur un palier lisse selon la revendication 3 caractérisé en ce que le revêtement anti-adhésif et résistant à l'usure utilisé lors des étapes (a), (d), (f) et (h) est à base de nitrure de titane ou d'un nitrure à propriétés équivalentes tel que S nitrure de zirconium, de chrome ou d'aluminium; 5. Procédé de réalisation dun revêtement de frottement sur un palier lisse selon l'une des revendications 3 ou 4 caractérisé en ce qu'à l'étape (e) le séchage de la pâte est effectué à 90 C pendant 2 heures et à l'étape (g) le frittage de la pâte est effectué à 375 C pendant 40 minutes. 6. Procédé de réalisation d'un revêtement de frottement sur 2s un palier lisse selon l'une quelconque de revendication 3 à caractérisé en ce qu' avant l'apport de la poudre de bronze, une étape préalable comporte: - (al) dépôt électrolytique de cuivre sur le support métallique dans des conditions connues en soi, suivi d'un